(57)【要約】【課題】新規な手法にて、チタン粉を製造することのできるチタン粉の製造方法、スポンジチタンの製造方法、チタン粉および、ガス収集装置を提供する。【解決手段】この発明のチタン粉の製造方法は、金属製還元反応容器内で四塩化チタンを還元するプロセスにおいて、前記金属製還元反応容器の内部空間から粉体を含む内部ガスを収集するガス収集工程と、前記内部ガスに存在するチタン粉を含む粉体を該内部ガスから分離する粉体分離工程と、を有するものである。【選択図】なし【特許請求の範囲】
【請求項１】
金属製還元反応容器内で四塩化チタンを還元するプロセスにおいて、前記金属製還元反応容器の内部空間から粉体を含む内部ガスを収集するガス収集工程と、
前記内部ガスに存在するチタン粉を含む粉体を該内部ガスから分離する粉体分離工程と、を有する、チタン粉の製造方法。
【請求項２】
粉体分離工程で、前記内部ガスの移送中に該内部ガス中の前記粉体を捕集する乾式分離を用いる、請求項１に記載のチタン粉の製造方法。
【請求項３】
粉体分離工程の後、前記粉体を酸で処理し、チタン粉と異なる別種粉末の少なくとも一部を溶解して除去する酸処理工程をさらに有する、請求項１又は２に記載のチタン粉の製造方法。
【請求項４】
前記別種粉末が、金属マグネシウム及び塩化マグネシウムのうちの一種以上を含む、請求項３に記載のチタン粉の製造方法。
【請求項５】
前記酸を、硝酸、塩酸及び硫酸からなる群から選択される少なくとも一種とする、請求項３又は４に記載のチタン粉の製造方法。
【請求項６】
前記金属製還元反応容器内での四塩化チタンの還元によるスポンジチタン塊の製造とともに行う、請求項１〜５のいずれか一項に記載のチタン粉の製造方法。
【請求項７】
スポンジチタンを製造する方法であって、
請求項１〜６のいずれか一項に記載のチタン粉の製造方法を伴う、スポンジチタンの製造方法。
【請求項８】
四塩化チタンを還元する金属製還元反応容器の内部空間から、内部ガスを収集するガス収集装置であって、
前記内部空間に連通し、該内部空間からの内部ガスを通すガス流路と、前記ガス流路の一部に設けられて、内部ガス中の粉体を捕集する粉体捕集部とを有してなる、ガス収集装置。
【請求項９】
金属製還元反応容器に接続され、内部に前記ガス流路が形成された管状流路部材を有し、前記管状流路部材の軸線方向の一部に、前記粉体捕集部が設けられてなる、請求項８に記載のガス収集装置。
【発明の詳細な説明】
【技術分野】
【０００１】
この発明は、たとえばスポンジチタンの製造等における、金属製還元反応容器内での四塩化チタンの還元に際して、チタン粉を製造する方法ならびに、スポンジチタンの製造方法、チタン粉およびガス収集装置に関するものである。特にこの発明は、新規な手法にて、チタン粉を製造することのできる技術を提案するものである。
【背景技術】
【０００２】
スポンジチタンを製造するに当り、たとえば原料鉱石から生成した粗四塩化チタンを連続蒸留して得られる精製四塩化チタン等の四塩化チタンを金属製還元反応容器内に供給し、金属製還元反応容器内で当該四塩化チタンを還元する還元プロセスが行われる。
【０００３】
工業的に利用されることが多いクロール法による還元プロセスでは、たとえば、金属製還元反応容器内に予め溶融金属マグネシウムを貯留させ、その溶融金属マグネシウム上に四塩化チタンをある程度の時間をかけて継続的に滴下する。この金属マグネシウムは還元材として働いて、四塩化チタンを金属チタンに還元する。かかる金属チタンはスポンジ状の大塊として得られ、当該スポンジチタン塊を破砕したものは一般にスポンジチタンと称されている。四塩化チタンの還元では副生物として塩化マグネシウムが生成される。
【０００４】
ここで、金属製還元反応容器内では、より詳細には、次のような反応が起こると考えられる。上方側から滴下された四塩化チタンは浴面付近で金属マグネシウムと反応し、そこで金属チタン及び塩化マグネシウムが生成される。浴面付近で生成したこの塩化マグネシウムは金属マグネシウムとの比重の差に起因して浴面より深いほうに沈降する一方で、金属マグネシウムは浴面に向かって浮上する。この結果、通常は、浴面には金属マグネシウムが存在することになり、当該浴面付近で金属マグネシウムによる四塩化チタンの還元反応が継続して起こる。
【０００５】
なお、この種のスポンジチタンの製造に関する技術としては、特許文献１に記載されたもの等がある。特許文献１には、「スポンジチタン塊全体ひいてはスポンジチタンの平均塩素濃度を低減する」ことを目的として、「クロール法にて反応容器中の溶融マグネシウム上に四塩化チタンを供給してスポンジチタン塊を生成させるスポンジチタンの製造方法であって、生成する少なくとも一部のスポンジチタンは、反応浴面の金属マグネシウムが枯渇して塩化マグネシウム中にチタン低級塩化物が溶解し始めた時点からｔ時間の間、四塩化チタンの供給を続けて生成するスポンジチタンの製造方法」が提案されている。
【０００６】
このような四塩化チタンの還元プロセスの詳細なメカニズムについては、これまでに、たとえば特許文献２に記載されているような知見が得られている。
【先行技術文献】
【特許文献】
【０００７】
【特許文献１】国際公開第２０１８／１１０６１７号
【特許文献２】特開２００３−３０６７２６号公報
【発明の概要】
【発明が解決しようとする課題】
【０００８】
ところで、主として金属チタンを含有するチタン粉は一般に、上記の還元プロセスで得られるスポンジチタンや、チタン切粉から、水素化脱水素法等を用いて製造されている。チタン粉をこれ以外の方法によっても製造することができれば、その製造に由来する特有の性状によっては用途等が広がる可能性もある。
【０００９】
この発明の目的は、新規な手法にて、チタン粉を製造することのできるチタン粉の製造方法、スポンジチタンの製造方法、チタン粉および、ガス収集装置を提供することにある。
【課題を解決するための手段】
【００１０】
発明者は、金属製還元反応容器内での四塩化チタンの還元反応メカニズムについて各種の調査を行った。その結果、還元反応を行う工程の間に金属製還元反応容器内の浴面上の内部空間から内部ガスを収集し、この内部ガスに存在する粉体からチタン粉が得られることを発明者は見出した。
【００１１】
かかる知見の下、この発明のチタン粉の製造方法は、金属製還元反応容器内で四塩化チタンを還元するプロセスにおいて、前記金属製還元反応容器の内部空間から粉体を含む内部ガスを収集するガス収集工程と、前記内部ガスに存在するチタン粉を含む粉体を該内部ガスから分離する粉体分離工程と、を有するものである。
【００１２】
ここで、粉体分離工程では、前記内部ガスの移送中に該内部ガス中の前記粉体を捕集する乾式分離を用いることが好ましい。
【００１３】
またここで、この発明のチタン粉の製造方法は、粉体分離工程の後、前記粉体を酸で処理し、チタン粉と異なる別種粉末の少なくとも一部を溶解して除去する酸処理工程をさらに有することが好ましい。
この場合、前記別種粉末は、金属マグネシウム及び塩化マグネシウムのうちの一種以上を含むことがある。
またこの場合、前記酸を、硝酸、塩酸及び硫酸からなる群から選択される少なくとも一種とすることが好ましい。
【００１４】
この発明のチタン粉の製造方法は、前記金属製還元反応容器内での四塩化チタンの還元によるスポンジチタン塊の製造とともに行うことができる。
【００１５】
また、この発明のスポンジチタンの製造方法は、上記のいずれかのチタン粉の製造方法を伴うものである。
【００１６】
この発明のチタン粉は、平均粒子径ｄ５０が５．０μｍ以下であるものである。
【００１７】
ここで、この発明のチタン粉は、１０％粒子径ｄ１０が０．７μｍ〜１．０μｍであることが好ましい。
またここで、この発明のチタン粉は、平均粒子径ｄ５０が２．５μｍ以下であり、９０％粒子径ｄ９０が３．０μｍ〜１２．０μｍであることが好ましい。
【００１８】
この発明のガス収集装置は、四塩化チタンを還元する金属製還元反応容器の内部空間から、内部ガスを収集するものであって、前記内部空間に連通し、該内部空間からの内部ガスを通すガス流路と、前記ガス流路の一部に設けられて、内部ガス中の粉体を捕集する粉体捕集部とを有してなるものである。
【００１９】
ここで、この発明のガス収集装置は、金属製還元反応容器に接続され、内部に前記ガス流路が形成された管状流路部材を有し、前記管状流路部材の軸線方向の一部に、前記粉体捕集部が設けられていることが好ましい。
【発明の効果】
【００２０】
この発明によれば、新規な手法にて、チタン粉を製造することができる。
【図面の簡単な説明】
【００２１】
【図１】この発明の一の実施形態に係るチタン粉の製造方法が行われ得る四塩化チタンの還元プロセスについて示す、金属製還元反応容器の概略断面図である。
【図２】この発明の一の実施形態に係るチタン粉の製造方法のガス収集工程で収集した内部ガスを送ることができるガス収集装置を示す概略断面図である。
【発明を実施するための形態】
【００２２】
以下に、この発明の実施の形態について説明する。
この発明の一の実施形態に係るチタン粉の製造方法は、金属チタン（Ｔｉ）を含有するチタン粉を製造する方法であって、金属製還元反応容器内で四塩化チタンを還元する際に、金属製還元反応容器の内部空間から粉体を含む内部ガスを収集するガス収集工程と、その内部ガスに存在するチタン粉を含む粉体を、該内部ガスから分離する粉体分離工程とを有する。
【００２３】
ここで、多くの場合は、スポンジチタンを製造する際の四塩化チタンの還元プロセスの間に、上記のチタン粉の製造方法を好適に行うことができる。それ故に、ここではまず四塩化チタンの還元プロセスについて詳説する。
【００２４】
（四塩化チタンの還元プロセス）
この還元プロセスでは、一般に、金属製還元反応容器内に四塩化チタンを供給し、金属製還元反応容器内で四塩化チタンを還元してスポンジチタン塊が製造される。
【００２５】
四塩化チタン（ＴｉＣｌ4）は、たとえば、精留塔にて精製された後の液体状の四塩化チタン（「精製四塩化チタン」ともいう。）とすることができる。この精製四塩化チタンは、たとえば、チタン鉱石等の原料鉱石を還元して生成される粗四塩化チタンを精留塔で精製して得られるものである。具体的には、原料鉱石をコークスによって高温で還元し、原料鉱石中の酸化チタンを塩素と反応させて粗四塩化チタンとする。粗四塩化チタンは揮発性の他の塩化物等を不純物として含むので、精留塔内で連続蒸留により精製する。それにより、かかる不純物のほとんどが低減された高純度の精製四塩化チタンが得られる。
【００２６】
還元プロセスにて四塩化チタンの還元に用いる金属製還元反応容器は、これまでに同様の還元で用いられている公知のものとすることができる。たとえば、図１に模式的に示す金属製還元反応容器１は、内部に溶融金属マグネシウム等の還元材を貯留させる容器本体２と、容器本体２の上方側開口部に取り付けられる蓋部材３と、上方側から浴面Ｓｂに向けて四塩化チタンを供給できるように、蓋部材３に設けられた原料供給管４と、四塩化チタンの還元反応により生成される塩化マグネシウム等を排出する副生物排出管５とを備える。
【００２７】
さらにこの金属製還元反応容器１では、蓋部材３に、金属製還元反応容器１の内部空間Ｓｉから、後述する内部ガスＧｉを採取するためのガス採取管６を設けている。ガス採取管６は、圧抜き配管としても機能し得るものである。即ち、圧抜き配管は蓋部材３に別途設けられてもよいしガス採取管６が圧抜き機能を兼ね備えてもよい。
金属製還元反応容器１は通常、図示は省略するが、その周囲に加熱機構や冷却機構等が設けられており、それにより内部が適切な温度に調整される。金属製還元反応容器１は、ステンレスもしくは鋼等からなるものとすることが一般的である。
【００２８】
還元プロセスでは、金属製還元反応容器１内に、原料供給管４から上記の四塩化チタンを供給し、ここで四塩化チタンを還元することにより、スポンジチタン塊ＴＳが得られる。
還元プロセスの一例について詳説すると、はじめに、内部を所定の高温に維持した金属製還元反応容器１内に、液体状の溶融金属マグネシウムを貯留させる。そして、この溶融金属マグネシウムより上方側から、その浴面Ｓｂ上に、四塩化チタンを滴下すること等により供給する。
【００２９】
これにより、浴面Ｓｂ付近で、四塩化チタンと金属マグネシウムとが接触し、金属チタンが、副生物としての塩化マグネシウムとともに生成される。浴である溶融マグネシウムと四塩化チタンとの反応（下記式（ａ））が生じると考えられるが、このとき、浴面Ｓｂより上の領域にて気体どうしの反応もある割合で起こっていると推測される。なお、生成する金属チタンは微粉として金属製還元反応容器１内の内部空間Ｓｉ中を浮遊しうる。
ＴｉＣｌ4（気、液）＋Ｍｇ（液）→Ｔｉ（固）＋ＭｇＣｌ2（液）    （ａ）
ＴｉＣｌ4（気）＋Ｍｇ（気）→Ｔｉ（固）＋ＭｇＣｌ2（液）        （ｂ）
【００３０】
このうち、塩化マグネシウムは、金属マグネシウムに比して比重が大きいことに起因して、浴面Ｓｂから下方側に沈降する。一方、浴中の金属マグネシウムは、相対的に小さな比重の故に、浴面Ｓｂに向かって浮上する。このような塩化マグネシウムと金属マグネシウムとの間の比重差により、浴流れが生じて浴面Ｓｂには金属マグネシウムが位置し、この金属マグネシウムと、滴下される四塩化チタンとの間で反応が継続して起こり、主として浴中でスポンジチタン塊ＴＳが成長する。
【００３１】
還元プロセスの序盤及び中盤では、上記式（ａ）及び（ｂ）の反応が良好に起こるので、金属製還元反応容器１内への四塩化チタンの供給速度をある程度速くすることができる。
一方、還元プロセスで上記の反応が進行して、還元プロセスの終盤になると、浴中の金属マグネシウムが消費されてその量が減少する。また、図１に例示するように、浴中でスポンジチタン塊ＴＳが大きく成長し、このスポンジチタン塊ＴＳの頂部が、四塩化チタンを滴下している浴面Ｓｂに達することがある。これによって、金属マグネシウムがスポンジチタン塊ＴＳにトラップされやすくなるので、金属マグネシウムの量の減少とも相俟って、先述した浴流れによる金属マグネシウムの浮上が妨げられ、金属マグネシウムが浴面Ｓｂに到達するまでに時間がかかる。その結果として、浴面Ｓｂ付近での金属マグネシウムによる四塩化チタンの還元反応の速度が低下することがある。それ故に、終盤では、金属製還元反応容器１内への四塩化チタンの供給速度を低下させる必要がある場合がある。
【００３２】
発明者は、このような還元反応の詳細なメカニズムについて調査したところ、金属製還元反応容器１内で四塩化チタンを還元している間に、金属製還元反応容器１内の浴面Ｓｂよりも上方側の内部空間Ｓｉから採取した粉体を含む内部ガスＧｉに、チタン粉が含まれるとの新たな知見を得た。そして発明者は、このような知見に基いて、次に詳細に述べるようなチタン粉の製造方法を案出した。
【００３３】
（チタン粉の製造方法）
この発明の一の実施形態に係るチタン粉の製造方法は、金属製還元反応容器１内で四塩化チタンを還元している間に、その内部空間Ｓｉから、粉体を含む内部ガスＧｉを得るガス収集工程を有する。そして、この内部ガスＧｉには、チタン粉を含む粉体が存在するので、ガス収集工程の後に、当該粉体を内部ガスＧｉから分離する粉体分離工程を行う。
【００３４】
ガス収集工程では、上記の還元プロセスで、金属製還元反応容器１内に四塩化チタンを供給したときから、四塩化チタンの供給を停止してスポンジチタン塊の回収が終了するまでの間の所定の時期に、内部空間Ｓｉから内部ガスＧｉを収集することができる。
特に、反応序盤及び中盤で、内部空間Ｓｉから内部ガスＧｉを収集することが好ましい。これにより、後述するような小さな粒径のチタン粉を製造しやすくなる。ここで、より具体的には、反応序盤とは、四塩化チタンの累計供給量（質量基準）が総供給予定量の０％〜６４％のタイミングを指し、反応中盤とは、６５％〜７５％のタイミングを指すこととしてよい。したがって、内部ガスＧｉは、四塩化チタンの累計供給量が７５％になるまで収集してよい。
【００３５】
内部ガスＧｉを収集するに当って具体的には、たとえば、ガス供給管１２等で金属製還元反応容器１の内部空間Ｓｉにアルゴンガス等の不活性ガスＧａを供給して、該不活性ガスで内部ガスＧｉをガス採取管６から押し出すことができる。
【００３６】
金属製還元反応容器１の内部空間Ｓｉから収集した内部ガスＧｉは、図２に例示するようなガス収集装置７に送ることができる。
図示のガス収集装置７は、内部空間Ｓｉに連通し、内部空間Ｓｉからの内部ガスＧｉを通すガス流路が形成された管状流路部材としてのガス採取管６と、そのガス流路の一部に設けられて、内部ガスＧｉ中の粉体を捕集する粉体捕集部６ａとを有するものである。
【００３７】
ここで、粉体捕集部６ａは、たとえば、ガス採取管６の所定の領域にわたるステンレス製のフレキシブルホース等とすることができる。粉体捕集部６ａは、内部ガスＧｉに含まれる粉体を捉えることができるものであれば特に限定されず、たとえば、粉体導入部とガス排出部を有する単純な鋼製容器や、フィルターのようなものや、気流分級機のようなものとすることもできる。粉体捕集部は、容器状のもので、内部ガスＧｉが送り込まれて、そのうちの粉体を蓄積させるとともに、気体を排出させることができる単純なものであってもよい。つまり、外気と遮断できて、所定の高温に耐え得るものであればよい。
これにより、液体を用いない乾式分離として、内部ガスＧｉがガス採取管６の粉体捕集部６ａを通過するに際し、その粉体捕集部６ａで内部ガスＧｉ中の粉体が捕集される。
【００３８】
なお、このガス収集装置７はガス採取管６の他さらに、内部ガスＧｉの所要の分析等を行うための、ガス採取管６が接続されるタンク状等の液体接触部８と、液体接触部８の上方側から水を噴出させるノズル部９と、ノズル部９から噴出されて液体接触部８に溜まった液体を、ノズル部９に循環させる液体循環パイプ１０と、残りのガスを排出させるガス排出管１１とを有する。但し、このような追加の構成は必ずしも必要ではない。
【００３９】
あるいは、湿式分離により、内部ガスＧｉから粉体を分離してもよい。湿式分離の一例としては、上記の液体接触部８に流入した内部ガスＧｉを、ノズル部９から噴出される液体と接触させる。これにより、内部ガスＧｉの粉体が液体接触部８にも蓄積するので、液体から粉体を取り出すことにより、粉体を分離することができる。なお、この液体は、たとえば水、具体的には、水道水、工業用水、蒸留水、精製水、イオン交換水、純水、超純水等とすることができるが、水道水もしくは工業用水で十分である。湿式分離により得られた粉体には、Ｍｇ等を含有する後述の別種粉末が比較的多く含まれ得るので、これを除去すること等を目的として、湿式分離で用いる液体を酸性にするか、当該粉体に対して後述する酸処理工程を行ってもよい。但し、このような湿式分離では、チタン粉の水素濃度が高くなる傾向がある。それ故に、用途等によっては、先述の乾式分離のほうが好ましいことがある。また、乾式分離は、湿式分離に比して、粉体中の別種粉末の量が少なくなる点でも優れている。
【００４０】
上記の粉体捕集部６ａで捕集された粉体には、金属チタンを含有するチタン粉の他、金属マグネシウム及び塩化マグネシウムのうちの一種以上の別種粉末が含まれることがある。これは、還元プロセスにおける金属マグネシウムによる四塩化チタンの還元は発熱反応であり、金属製還元反応容器１内のマグネシウムが蒸発しやすくなったことによるものと考えられる。なお粉体には、場合によっては、水素化チタン（ＴｉＨ）の粉末が含まれることもある。
【００４１】
粉体捕集部６ａで捕集した粉体に、金属マグネシウム（Ｍｇ）及び塩化マグネシウム（ＭｇＣｌ2）のうちの一種以上の別種粉末が含まれる場合は、粉体分離工程の後に、粉体を酸で処理し、当該別種粉末の少なくとも一部を溶解させて除去する酸処理工程を行うことが好ましい。
このときに用いる酸としては、硝酸、塩酸及び硫酸からなる群から選択される少なくとも一種とすることができるが、なかでも、硝酸が、酸化性の酸であることから好ましい。酸化性の酸であれば、チタン粉の表面に安定な酸化被膜が形成されるためである。塩酸もしくは硫酸を用いる場合は、希薄（たとえば濃度５質量％以下）とし、できる限り常温を保持することが望ましい。
【００４２】
酸処理工程での酸処理は、たとえば、室温、好ましくは３０℃以下で、処理時間１５〜６０分により行うことができる。
【００４３】
上述したガス収集工程及び、粉体分離工程、さらに必要に応じて酸処理工程を経ることにより、チタン粉を製造することができる。チタン粉の詳細については後述する。
このようなチタン粉の製造方法は、金属製還元反応容器１内での四塩化チタンの還元による、スポンジチタン塊の製造とともに行うことが好適である。言い換えれば、金属製還元反応容器１内で四塩化チタンを還元して、スポンジチタン塊の製造とともにチタン粉を製造できる。これにより、四塩化チタンの還元により、スポンジチタン塊のみならず、チタン粉も製造することができる。
【００４４】
（チタン粉）
以上に述べたようにして製造されたチタン粉は、理由は必ずしも明らかではないが、その粒径が、他の製造方法によるものに比して小さいことが解かった。
具体的には、チタン粉の平均粒子径ｄ５０は、５．０μｍ以下であり、好ましくは３．０μｍ以下であり、より好ましくは２．５μｍ以下である。このような小径のチタン粉は、所定の既存の用途又は、新たな用途で有効に用いることができる可能性がある。一方、かかるチタン粉の平均粒子径ｄ５０は、たとえば１．０μｍ以上、典型的には１．５μｍ以上となることがある。
【００４５】
また、チタン粉の１０％粒子径ｄ１０は、０．７μｍ〜１．０μｍであることが好ましい。また、チタン粉の９０％粒子径ｄ９０は、３．０μｍ〜１２．０μｍであることが好ましい。また、９０％粒子径ｄ９０は３．０μｍ〜７．０μｍとすることも好ましく、３．０μｍ〜５．０μｍとすることも好ましい。
【００４６】
ここでいう平均粒子径ｄ５０は、いわゆるメジアン径とも称され得るものである。チタン粉の平均粒子径ｄ５０、１０％粒子径ｄ１０及び９０％粒子径ｄ９０の測定はそれぞれ、レーザ回折／散乱式粒子径分布測定装置で測定して得られる粒子径分布グラフで、体積基準の頻度の累積が５０％、１０％及び９０％になる粒子径を求めることにより行う。
【００４７】
なお、チタン粉の組成として、金属チタンの純度は、たとえば９７．０質量％〜９９．０質量％、典型的には９８．０質量％〜９９．０質量％である場合がある。
チタン粉に含まれる可能性のある不純物としては、鉄、マグネシウム、塩素、水素及び酸素からなる群から選択される少なくとも一種がある。これらの不純物の含有量は、複数種の場合はそれらの合計で、一般に３質量％以下、場合によっては１質量％以下であることがある。これらの元素のうち、鉄およびマグネシウム濃度は誘導結合プラズマ発光分光法（ＩＣＰ−ＯＥＳ）、塩素濃度は硝酸銀滴定法、水素濃度は不活性ガス融解−ガスクロマトグラフ法、酸素濃度は不活性ガス融解−赤外線吸収法によってそれぞれ測定できる。
【００４８】
（スポンジチタンの製造方法）
一例として、クロール法におけるスポンジチタンの製造方法は、還元プロセスと、真空分離プロセスと、破砕プロセスとを含む。還元プロセスでは、先に述べたように、金属製還元反応容器１内に不活性条件下で装入された溶融金属マグネシウムに対して、先述した四塩化チタンを滴下し、スポンジチタン塊を生成する。次の真空分離プロセスでは、金属製還元反応容器１内から、副生物である溶融塩化マグネシウムと、残存する場合は溶融金属マグネシウムとを金属製パイプを介して抜き出した後、スポンジチタン塊に対して真空分離処理を施す。破砕プロセスでは、スポンジチタン塊を破砕する。これにより、スポンジチタンが得られる。
【実施例】
【００４９】
次に、この発明を試験的に実施し、その効果を確認したので以下に説明する。但し、ここでの説明は単なる例示を目的としたものであり、それに限定されることを意図するものではない。
【００５０】
図１に示すような金属製還元反応容器内で、溶融金属マグネシウムを貯留させ、そこに四塩化チタンを滴下して供給する還元プロセスを行い、スポンジチタン塊を製造した。その際に、図２に示すような構成を備えるガス収集装置を用いて、金属製還元反応容器の内部空間から内部ガスを収集するガス収集工程を行い、この内部ガスに対して、粉体分離工程及び酸処理工程を順次に行った。
【００５１】
還元プロセスでの四塩化チタンの総滴下量に対する滴下量が、２５％になる時点（反応序盤に当たる）、６７％になる時点（反応中盤に当たる）および、９２％になる時点（反応終盤に当たる）で、内部ガスを収集するガス収集工程を行った。この還元プロセスより、８ｔのスポンジチタン塊を製造した。なお、再現性確認のため、滴下量２５％時点でのガス収集は、同一条件で反応させた三つの反応容器Ａ、Ｂ、Ｃから、それぞれ行なった。
【００５２】
そして、上記のガス収集工程で収集した内部ガスに対し、粉体分離工程及び酸処理工程を行い、チタン粉を製造した。ガス収集工程では、金属製還元反応容器内にアルゴンガスを１００Ｌ／ｍｉｎ〜２００Ｌ／ｍｉｎで導入することにより、金属製還元反応容器の内部空間からガス収集装置に向けて、ガス採取管を介して、内部ガスを３分間送り込んだ。この際に、ガス採取管の途中に設けた粉体捕集部としてのＳＵＳ製フレキシブルホース（口径１０Ａ）で、内部ガスに含まれる粉体を捕集した（乾式分離）。酸処理工程は、粉体：２ｇ、３質量％の希硝酸：１５０ｍｌ、溶解時間：６０ｍｉｎ、温度：常温の条件で行った。
【００５３】
粉体分離工程後かつ酸処理工程前の粉体について、ＸＲＤ及びＳＥＭその他各種の分析を行ったところ、滴下量２５％時点、滴下量６７％時点及び滴下量９２％時点のいずれで得られた粉体も、ＭｇＣｌ2及びＴｉが主要相であること、滴下量９２％時点の粉体はＴｉのＸ線回折のピークが比較的小さいことが解かった。なお、滴下量９２％時点の粉体はＭｇＣｌ2のＸ線回折のピークが大きかった。
【００５４】
また、酸処理工程後の粉体について、同様の分析を行った。その結果、酸処理工程後の粉体は、メインがＴｉであり、わずかにＴｉＨも検出された。滴下量２５％時点で反応容器Ｂ及びＣのそれぞれから得られた酸処理工程後の粉体中の不純物濃度（質量％）を表１に示す。Ｔｉ純度は、１００質量％から表１中に記載の各元素の含有量を差し引いて求め、滴下量２５％時点の容器Ｂでは９７．２質量％程度、滴下量２５％時点の容器Ｃでは９８．１質量％程度であった。
また、滴下量２５％時点の反応容器Ａ及びＢ、滴下量６７％時点の反応容器Ａならびに、滴下量９２％時点の反応容器Ａのそれぞれから得られた酸処理工程後の粉体の平均粒子径ｄ５０、１０％粒子径ｄ１０及び９０％粒子径ｄ９０を、表２に示す。粒度に関して、一次粒子は平均２μｍ程度であった。１０μｍ〜２０μｍの二次粒子も存在していた。なお、滴下量９２％時点のものは二次粒子の割合が多かった。
【００５５】
【表１】
2020180380.tif 000002
【００５６】
【表２】
2020180380.tif 000003
【符号の説明】
【００５７】
１  金属製還元反応容器
２  容器本体
３  蓋部材
４  原料供給管
５  副生物排出管
６  ガス採取管（管状流路部材）
６ａ  粉体捕集部
７  ガス収集装置
８  液体接触部
９  ノズル部
１０  液体循環パイプ
１１  ガス排出管
１２  ガス供給管
Ｓｂ  浴面
ＴＳ  スポンジチタン塊
Ｇｉ  内部ガス
Ｇａ  不活性ガス
【図１】
2020180380.tif 000004
【図２】
2020180380.tif 000005